(57)【要約】【課題】  特に蚊や蛾などの飛翔性害虫の飛来を抑止し、しかも遮熱効果により温度の上昇を１〜３℃程度下げることで夏季の人居環境を改善する遮熱防虫メッシュシートで、遮熱効果により防虫剤成分の揮発ロスを抑止することで防虫効果が長期間持続するメッシュシートの提供。【解決手段】  粗目織物を基布として、粗目織物全面を被覆する遮熱性樹脂層とで構成された、多数の空隙部を有する可撓性メッシュシートにおいて、空隙部１個あたりの面積０．２５ｍｍ２〜１０ｍｍ２を有し、遮熱性樹脂層にピレスロイド系化合物包接体を０．３〜１０質量％含み、ピレスロイド系化合物を包接用化合物内部に担持させ、かつ経時的に徐放されるようコントロールする。【選択図】図１
2015063494.tif 000002
【特許請求の範囲】
【請求項１】
粗目織物を基布として、粗目織物全面を被覆する遮熱性樹脂層とで構成された、多数の空隙部を有する可撓性メッシュシートであって、前記空隙部１個あたりの面積０．２５ｍｍ２〜１０ｍｍ２を有し、前記遮熱性樹脂層にピレスロイド系化合物包接体を０．３〜１０質量％含み、前記ピレスロイド系化合包接体が、シクロデキストリン、ゼオライト、ハイドロタルサイト、層状ケイ酸塩、シリカから選ばれた１種以上の包接用化合物及びピレスロイド系化合物とで構成され、前記ピレスロイド系化合物が前記包接用化合物内部に担持され、かつ経時的に徐放されることを特徴とする、飛翔性害虫の忌避効果を有するメッシュシート。
【請求項２】
前記ピレスロイド系化合物が、ペルメトリン、シペルメトリン、シフェノトリン、ｄ−フェノトリン、レスメトリン、フラメトリン、アクリナトリン、プレレトリン、デカメスリン、シハロトリン、ｄ−レスメトリン、テフルトリン、エンペントリン、フェンパレレート、エスフェンバレレート、エスビオトリン、フェンプロパトリン、エトフェンプロックス、エムペントリン、テフラメトリン、テラレトリン、トランスフルスリン、トラロメトリン、デルタメトリン、シラフルオフェン、シフルトリン、ビフェントリン、ブラトリン、アレスリン、ｄ−アレスリン、ピレトリン、ｄ−テトラメスリン、トランスフルトリン、メトフルトリン、ジメフルトリン、プロフルトリン、シネリン、ジャスモリンから選ばれた１種以上である請求項１に記載のメッシュシート。
【請求項３】
前記遮熱性樹脂層が熱可塑性樹脂を主体とし、それに近赤外線反射性物質を含有してなる組成物による含浸被覆物であり、前記遮熱性樹脂層に対して１〜１０質量％の前記近赤外線反射性物質を含み、この近赤外線反射性物質が、１）粗粒子酸化チタン、２）干渉雲母粒子、３）金属複合酸化物顔料、から選ばれた１種以上である請求項１または２に記載のメッシュシート。
【請求項４】
前記粗粒子酸化チタンが、酸化ケイ素または酸化アルミニウムで薄膜被覆された粒子径０．６〜１．５μｍの粒子である請求項３に記載のメッシュシート。
【請求項５】
前記干渉雲母粒子が、雲母を酸化金属多層薄膜で被覆してなる、粒子径５〜５０μｍの粒子で、前記酸化金属多層薄膜が、酸化チタン、酸化ケイ素、酸化亜鉛、酸化鉄、酸化ジルコニウム、酸化アルミニウムなどの金属酸化物から選ばれた２種以上の金属酸化物による複数の積層構造を有している請求項３に記載のメッシュシート。
【請求項６】
前記金属複合酸化物顔料が、コバルト、クロム、マンガン、ビスマス、モリブデン、ニッケル、チタン、バナジウム、アンチモン、バリウム、アルミニウム、マグネシウム、亜鉛、鉄、銅、錫から選ばれた２〜４種の金属で構成されている請求項３に記載のメッシュシート。
【請求項７】
前記金属複合酸化物顔料が、鉄−クロム複合酸化物、鉄−クロム−コバルト複合酸化物、鉄−クロム−コバルト−マンガン複合酸化物、銅−クロム複合酸化物、銅−マグネシウム複合酸化物、銅−クロム−マンガン複合酸化物、銅−ビスマス複合酸化物、マンガン−ビスマス複合酸化物から選ばれた１種以上の黒色系金属複合酸化物を少なくとも含む請求項６に記載のメッシュシート。
【請求項８】
前記遮熱性樹脂層が内層／外層の２層構造を成し、内層には酸化ケイ素または酸化アルミニウムで薄膜被覆された粒子径０．６〜１．５μｍの酸化チタン粒子を１〜１０質量％含有し、かつ、外層には雲母を酸化金属多層薄膜で被覆してなる、粒子径５〜５０μｍの干渉雲母粒子を１〜１０質量％含有している請求項１または２に記載のメッシュシート。
【請求項９】
前記遮熱性樹脂層が内層／外層の２層構造を成し、内層にはコバルト、クロム、マンガン、ビスマス、モリブデン、ニッケル、チタン、バナジウム、アンチモン、バリウム、アルミニウム、マグネシウム、亜鉛、鉄、銅、錫から選ばれた２〜４種の金属で構成されている金属複合酸化物顔料を１〜１０質量％含有し、かつ、外層には雲母を酸化金属多層薄膜で被覆してなる、粒子径５〜５０μｍの干渉雲母粒子を１〜１０質量％含有している請求項１または２に記載のメッシュシート。
【請求項１０】
前記遮熱性樹脂層に、前記遮熱性樹脂層の１〜１０質量％相当量の臭気吸着粒子をさらに含み、この臭気吸着粒子が白炭粒子と電気鉱石粒子からなる質量比３：１〜１：３の混合物で主構成されている請求項１〜９の何れか１項に記載のメッシュシート。
【発明の詳細な説明】
【技術分野】
【０００１】
本発明は飛翔性害虫の忌避効果を有する遮熱採光メッシュシートに関する。詳しく述べると、本発明のメッシュシートは、１）ビルやマンションなどの建築工事・修繕工事の現場に張囲して用いる養生メッシュ、２）家屋やマンションのバルコニーやベランダに取付して採光日除として用いるメッシュシート、３）公共施設、大型商業施設、オフィス、ホテルなどの宿泊施設、などの室内窓用日除スクリーンとして用いるメッシュシートに関し、特に蚊や蛾などの飛翔性害虫の忌避効果を有し、夏季の遮熱効果に優れ、その遮熱効果によりメッシュシート本体の過度の昇温を抑制することで飛翔性害虫に忌避効果のある薬効成分の揮発ロスを抑止し、それによって飛翔性害虫の忌避効果を長期間安定持続可能とし、さらに遮熱効果により室内温度の上昇を１〜３℃程度下げることで、エアコン電力の節減に寄与し、さらには使用環境に漂う不快臭気の軽減に有効なメッシュシートに関する。
【背景技術】
【０００２】
ビルやマンションなどの建築工事・修繕工事などの現場を張囲して用いる建築養生メッシュシートは、粗目繊維織物を基材として、その表面に軟質塩化ビニル樹脂を含浸被覆したものである。含浸被覆に用いる軟質塩化ビニル樹脂はその配合に可塑剤、液状安定剤、液状防炎剤、紫外線吸収剤、酸化防止剤、金属石鹸、界面活性剤、分散剤、滑剤、有機顔料、染料、防黴剤、香料など様々な化学物質を含有することによって、機能的かつ耐久性に富んだメッシュシート設計を可能としている。このような軟質塩化ビニル樹脂で被覆されたメッシュシートは、太陽光や降雨に長期間晒されるうちに配合中に含む化学物質が劣化することでシート本体の臭気を増すことがある。特に化学構造の特定は定かではないが、フタル酸系可塑剤の劣化揮発物質が蚊を誘引して蚊がシート表面に群がることがある。また、これらメッシュシートは着色に使用する顔料の特質によって熱線や紫外線の反射効果を発現し、これによっても飛翔性害虫が好んで群がる傾向がある。
【０００３】
飛翔性害虫の防除対策として、殺虫剤成分が第１の樹脂糸の表面にコーティングされ、共力剤成分が第２の樹脂糸の表面にコーティングされ、これらを編んで又は織って形成した害虫防除ネット（特許文献１）。樹脂製のバリア層（防虫成分不透過層）と、紙製の中間層（防虫成分保持層）と、樹脂製の薬剤徐放層（防虫成分透過層）とがこの順番に積層された三層構造を有する防虫シート（特許文献２）などが開示されている。特に薬剤効果を長期間安定持続させる手段として例えば、イソチオシアネート類化合物やテルペン類化合物などをサイクロデキストリンで包接した化合物微粒子が、合成樹脂フィルムに分散された抗菌性フィルム（特許文献３）。防虫剤成分を含浸したシリカ系多孔質粒子を、水系樹脂、多官能モノマー、及びレドックスラジカル開始剤からなるバインダー成分でシート状基材に付着させた防虫シート（特許文献４）などが開示されている。しかしこれらのネットやシートでは、夏季の直射日光下では薬効成分が揮発し易く、揮発防止としてネットやシート本体の昇温を抑制するための遮熱手段が付与されたものでもない。
【０００４】
最近、夏季のエアコン電力の節減を主目的または副次的として、家屋やマンションのバルコニーやベランダにメッシュシートを取付け、これを展張して遮熱空間を作り、採光日除として用いる家庭が増加している。このようなメッシュシートの窓際での使用は虫除け効果が期待されてはいるが、遮熱性を有するメッシュシートで、しかも防虫効果を有するメッシュシートは存在していなかった。また公共施設、大型商業施設、オフィス、ホテルなどの宿泊施設、などでは室内の窓用日除スクリーンとして、メッシュシートを用いることで日除効果と透視性とを兼備させているが、窓用日除スクリーンが遮熱性を有し、しかも蚊や蛾などの防虫効果を有する日除スクリーンは存在していなかった。また、ビルやマンションなどの建築工事・修繕工事の現場に張囲して用いる養生メッシュで、特にマンションの修繕工事はマンション住民の日常生活との共存のため、メッシュ張囲で風の通りを悪くする代わりにメッシュシート自体に遮熱効果が望まれ、さらに蚊や蛾などの防虫効果を有するメッシュシートの使用が望まれているが、遮熱効果と防虫効果を兼備するメッシュシートは存在していなかった。またさらにこれら日除用、日除スクリーン用、建築工事用などのメッシュシートに遮熱効果と防虫効果の他、体臭、調理臭、タバコ臭、トイレ臭、ペット臭、化学物質臭などの不快臭に対する減臭効果を兼備するものも存在していない。
【先行技術文献】
【特許文献】
【０００５】
【特許文献１】特開２０１０−０５７４７６号公報
【特許文献２】特開２０１２−１１１７０７号公報
【特許文献３】特開平０６−１９１５６２号公報
【特許文献４】特開平１０−２８６９１４号公報
【発明の概要】
【発明が解決しようとする課題】
【０００６】
本発明は、１）ビルやマンションなどの建築工事・修繕工事の現場に張囲して用いる養生メッシュ、２）家屋やマンションのバルコニーやベランダに取付して採光日除として用いるメッシュシート、３）公共施設、大型商業施設、オフィス、ホテルなどの宿泊施設、などの室内窓用日除スクリーンとして用いるメッシュシートにおいて、特に蚊や蛾などの飛翔性害虫の忌避効果を有し、夏季の遮熱効果に優れ、その遮熱効果によりメッシュシート本体の過度の昇温を抑制することで飛翔性害虫に忌避効果のある薬効成分の揮発ロスを抑止し、それによって飛翔性害虫の忌避効果を長期間安定持続可能とし、さらに遮熱効果により室内温度の上昇を１〜３℃程度下げることで、エアコン電力の節減に寄与し、さらには使用環境に漂う不快臭気の軽減に有効なメッシュシートを提供しようとするものである。
【課題を解決するための手段】
【０００７】
上記課題を解決するために、粗目織物を基布として、粗目織物全面を被覆する遮熱性樹脂層とで構成された、多数の空隙部（特定面積）を有する可撓性メッシュシートにおいて、遮熱性樹脂層にピレスロイド系化合物包接体を含ませ、このピレスロイド系化合包接体が、包接用化合物及びピレスロイド系化合物とで構成され、ピレスロイド系化合物が包接用化合物内部に担持され、かつ経時的に徐放されることによって、特に蚊や蛾などの飛翔性害虫の忌避効果を有し、夏季の遮熱効果に優れ、その遮熱効果によりメッシュシート本体の過度の昇温を抑制することで飛翔性害虫に忌避効果のある薬効成分の揮発ロスを抑止し、それによって飛翔性害虫の忌避効果を長期間安定持続可能とし、さらに遮熱効果により室内温度の上昇を１〜３℃程度下げることで、エアコン電力の節減に寄与可能なメッシュシートが得られることを見出して本発明を完成するに至った。
【０００８】
すなわち本発明のメッシュシートは、粗目織物を基布として、粗目織物全面を被覆する遮熱性樹脂層とで構成された、多数の空隙部を有する可撓性メッシュシートであって、前記空隙部１個あたりの面積０．２５ｍｍ２〜１０ｍｍ２を有し、前記遮熱性樹脂層にピレスロイド系化合物包接体を０．３〜１０質量％含み、前記ピレスロイド系化合包接体が、シクロデキストリン、ゼオライト、ハイドロタルサイト、層状ケイ酸塩、シリカから選ばれた１種以上の包接用化合物及びピレスロイド系化合物とで構成され、前記ピレスロイド系化合物が前記包接用化合物内部に担持され、かつ経時的に徐放されることが好ましい。これによって特に蚊や蛾などの飛翔性害虫の忌避効果を有し、夏季の遮熱効果に優れ、その遮熱効果によりメッシュシート本体の過度の昇温を抑制することで飛翔性害虫に忌避効果のある薬効成分の揮発ロスを抑止し、それによって飛翔性害虫の忌避効果を長期間安定持続可能とし、さらに遮熱効果により室内温度の上昇を１〜３℃程度下げることで、エアコン電力の節減に寄与するメッシュシートを得ることができる。
【０００９】
本発明のメッシュシートは、前記ピレスロイド系化合物が、ペルメトリン、シペルメトリン、シフェノトリン、ｄ−フェノトリン、レスメトリン、フラメトリン、アクリナトリン、プレレトリン、デカメスリン、シハロトリン、ｄ−レスメトリン、テフルトリン、エンペントリン、フェンパレレート、エスフェンバレレート、エスビオトリン、フェンプロパトリン、エトフェンプロックス、エムペントリン、テフラメトリン、テラレトリン、トランスフルスリン、トラロメトリン、デルタメトリン、シラフルオフェン、シフルトリン、ビフェントリン、ブラトリン、アレスリン、ｄ−アレスリン、ピレトリン、ｄ−テトラメスリン、トランスフルトリン、メトフルトリン、ジメフルトリン、プロフルトリン、シネリン、ジャスモリンから選ばれた１種以上であることが好ましい。これによって特に蚊や蛾などの飛翔性害虫の高い忌避効果を得ることができる。
【００１０】
本発明のメッシュシートは、前記遮熱性樹脂層が熱可塑性樹脂を主体とし、それに近赤外線反射性物質を含有してなる組成物による含浸被覆物であり、前記遮熱性樹脂層に対して１〜１０質量％の前記近赤外線反射性物質を含み、この近赤外線反射性物質が、１）粗粒子酸化チタン、２）干渉雲母粒子、３）金属複合酸化物顔料、から選ばれた１種以上であることが好ましい。この近赤外線反射性物質の作用によって、メッシュシート本体の過度の昇温を抑制することで飛翔性害虫に忌避効果のある薬効成分の揮発ロスを抑止し、それによって飛翔性害虫の忌避効果を長期間安定持続可能とし、さらに遮熱効果により室内温度の上昇を１〜３℃程度下げることで、エアコン電力の節減に寄与するメッシュシートを得ることができる。
【００１１】
本発明のメッシュシートは、前記粗粒子酸化チタンが、酸化ケイ素または酸化アルミニウムで薄膜被覆された粒子径０．６〜１．５μｍの粒子であることが好ましい。これによって夏季屋外におけるメッシュシート本体の過度の昇温を抑止し、また酸化チタン使用によるメッシュシート外観色を白とすることで、印刷の発色自在性を確保することができる。  
【００１２】
本発明のメッシュシートは、前記干渉雲母粒子が、雲母を酸化金属多層薄膜で被覆してなる、粒子径５〜５０μｍの粒子で、前記酸化金属多層薄膜が、酸化チタン、酸化ケイ素、酸化亜鉛、酸化鉄、酸化ジルコニウム、酸化アルミニウムなどの金属酸化物から選ばれた２種以上の金属酸化物による複数の積層構造を有していることが好ましい。これによって夏季屋外におけるメッシュシート本体の過度の昇温を抑止し、また干渉雲母粒子使用によるメッシュシート外観色をパール調メタリックとすることで、自動車や家電製品並みの高級外観を表現することができる。
【００１３】
本発明のメッシュシートは、前記金属複合酸化物顔料が、コバルト、クロム、マンガン、ビスマス、モリブデン、ニッケル、チタン、バナジウム、アンチモン、バリウム、アルミニウム、マグネシウム、亜鉛、鉄、銅、錫から選ばれた２〜４種の金属で構成されていることが好ましい。これによって夏季屋外におけるメッシュシート本体の過度の昇温を抑止し、また金属複合酸化物顔料使用によるメッシュシート外観色を任意自在とすることで、自動車や家電製品並みの高級外観を表現することができる。
【００１４】
本発明のメッシュシートは、前記金属複合酸化物顔料が、鉄−クロム複合酸化物、鉄−クロム−コバルト複合酸化物、鉄−クロム−コバルト−マンガン複合酸化物、銅−クロム複合酸化物、銅−マグネシウム複合酸化物、銅−クロム−マンガン複合酸化物、銅−ビスマス複合酸化物、マンガン−ビスマス複合酸化物から選ばれた１種以上の黒色系金属複合酸化物を少なくとも含むことが好ましい。これによって夏季屋外におけるメッシュシート本体の過度の昇温を抑止し、また金属複合酸化物顔料使用によるメッシュシート外観色を任意自在とすることで、自動車や家電製品並みの高級外観を表現することができる。
【００１５】
本発明のメッシュシートは、前記遮熱性樹脂層が内層／外層の２層構造を成し、内層には酸化ケイ素または酸化アルミニウムで薄膜被覆された粒子径０．６〜１．５μｍの酸化チタン粒子を１〜１０質量％含有し、かつ、外層には雲母を酸化金属多層薄膜で被覆してなる、粒子径５〜５０μｍの干渉雲母粒子を１〜１０質量％含有していることが好ましい。これによって夏季屋外におけるメッシュシート本体の過度の昇温を抑止し、また遮熱性樹脂層が２層構造とすることで、自動車や家電製品並みの高級外観を表現することができる。
【００１６】
本発明のメッシュシートは、前記遮熱性樹脂層が内層／外層の２層構造を成し、内層にはコバルト、クロム、マンガン、ビスマス、モリブデン、ニッケル、チタン、バナジウム、アンチモン、バリウム、アルミニウム、マグネシウム、亜鉛、鉄、銅、錫から選ばれた２〜４種の金属で構成されている金属複合酸化物顔料を１〜１０質量％含有し、かつ、外層には雲母を酸化金属多層薄膜で被覆してなる、粒子径５〜５０μｍの干渉雲母粒子を１〜１０質量％含有していることが好ましい。これによって夏季屋外におけるメッシュシート本体の過度の昇温を抑止し、また遮熱性樹脂層が２層構造とすることで、自動車や家電製品並みの高級外観を表現することができる。
【００１７】
本発明のメッシュシートは、前記遮熱性樹脂層に、前記遮熱性樹脂層の１〜１０質量％相当量の臭気吸着粒子をさらに含み、この臭気吸着粒子が白炭粒子と電気鉱石粒子からなる質量比３：１〜１：３の混合物で主構成されていることが好ましい。これによって体臭、調理臭、タバコ臭、トイレ臭、ペット臭、化学物質臭などの不快臭に対する減臭効果を兼備することができる。
【発明の効果】
【００１８】
本発明のメッシュシートは、特に蚊や蛾などの飛翔性害虫の忌避効果を有し、夏季の遮熱効果に優れ、その遮熱効果によりメッシュシート本体の過度の昇温を抑制することで飛翔性害虫に忌避効果のある薬効成分の揮発ロスを抑止し、それによって飛翔性害虫の忌避効果を長期間安定持続可能とし、さらに遮熱効果により室内温度の上昇を１〜３℃程度下げることで、エアコン電力の節減に寄与し、さらには使用環境に漂う不快臭気の軽減にも有効なので、１）ビルやマンションなどの建築工事・修繕工事の現場に張囲して用いる養生メッシュ、２）家屋やマンションのバルコニーやベランダに取付して採光日除として用いるメッシュシート、３）公共施設、大型商業施設、オフィス、ホテルなどの宿泊施設、などの室内窓用日除スクリーンとして用いるメッシュシートなどに適して使用することができる。本発明のメッシュシートはアカイエカ、コガタアカイエカなどのイエカ類；ネッタイシマカ、ヒトスジシマカなどのヤブカ類；シナハマダラカなどのハマダラカ類；ユスリカ類；イエバエ、オオイエバエ、ヒメイエバエなどのイエバエ類；クロバエ類；ニクバエ類；ショウジョウバエ類；チョウバエ類；ノミバエ類；アブ類；ブユ類；サシバエ類；ヌカカ類などの飛翔性害虫の忌避効果を有している。
【図面の簡単な説明】
【００１９】
【図１】本発明のメッシュシートの正面と断面の一部を示す図
【図２】本発明のメッシュシートの断面の一部を示す図
【図３】本発明のメッシュシートの断面の一部を示す図
【発明を実施するための形態】
【００２０】
本発明のメッシュシートは、粗目織物を基布として、粗目織物全面を被覆する遮熱性樹脂層とで構成された、多数の空隙部を有する可撓性メッシュシートであって、前記空隙部１個あたりの面積０．２５ｍｍ２〜１０ｍｍ２を有し、前記遮熱性樹脂層にピレスロイド系化合物包接体を０．３〜１０質量％含むものである。
【００２１】
本発明のメッシュシートにおいて、粗目織物を基布として、粗目織物全面を被覆する遮熱性樹脂層は、熱可塑性樹脂を主体として近赤外線反射性物質を含有してなる組成物による含浸被覆物である。熱可塑性樹脂としては、軟質塩化ビニル樹脂（特に塩化ビニル樹脂ペーストゾル）、塩化ビニル系共重合体樹脂、オレフィン樹脂、オレフィン系共重合体樹脂、ウレタン樹脂、ウレタン系共重合体樹脂、アクリル樹脂、アクリル系共重合体樹脂、酢酸ビニル樹脂、酢酸ビニル系共重合体樹脂、スチレン樹脂、スチレン系共重合体樹脂、ポリエステル樹脂、およびポリエステル系共重合体樹脂、フッ素樹脂、フッ素系共重合体樹脂、シリコン樹脂、シリコン系共重合体樹脂など、特に液状のもの（エマルジョンや塗料）が使用でき、これらは単独もしくは、２種以上の併用としてもよい。このとき遮熱性樹脂層は、粗目織物の表面のみに形成されるものではなく、粗目織物の厚み内部に及んで含浸形成された部分を有する。
【００２２】
本発明において、粗目織物を構成する繊維は具体的に、ケナフ、コットンなどの天然繊維群（短繊維紡績糸条として使用）、ポリプロピレン、ポリエチレン、ポリエステル（ポリエチレンテレフタレート、ポリエチレンナフタレート、ポリブチレンテレフタレート）、ナイロン、ビニロン、アクリル、芳香族ポリエステル系、芳香族ポリアミド系、芳香族ヘテロ環ポリマー（ポリイミダゾール系、ポリオキサゾール系など）の合成繊維群、ガラス、シリカ、バサルト、アルミナ、ボロン、炭素、ステンレスなどの無機繊維群、及びこれらの混用繊維、芯鞘繊維などが挙げられる。汎用的にはポリエステル（ポリエチレンテレフタレート）、ポリプロピレン、ナイロン繊維、ビニロン繊維などによるマルチフィラメント糸条、モノフィラメント糸条、短繊維紡績糸条、テープヤーンの形態である。またポリプロピレン繊維、ポリエステル繊維、ナイロン繊維、ビニロン繊維などの合成繊維は、繊維紡糸時に任意の着色を施した原着繊維を使用することもできる。特に芳香族ポリエステル系、芳香族ポリアミド系、芳香族ヘテロ環ポリマー系などによる繊維糸条を用いることで得られるメッシュシート本体の物理的破壊強度を飛躍的に増強することができる。またガラス、シリカ、バサルト、アルミナ、炭素などによる無機繊維糸条を用いることで得られるメッシュシートに耐火性や不燃性を付与することができる。また繊維織物には特にマルチフィラメント糸条の断面からの水の毛管現象による浸入を防止するための撥水処理、また、着炎時に自己消火性を付与するための防炎処理、あるいは被覆樹脂層との密着性を向上させるための接着処理を施すことが好ましい。
【００２３】
本発明において、粗目織物を構成する繊維糸条の形態は、マルチフィラメント、短繊維紡績、モノフィラメント、スプリットヤーン、テープヤーンなどいずれであってもよいが、特にマルチフィラメントを使用することで得られるメッシュシェードの風合いが柔らかくなり、メッシュシートの取り扱い性が格段に向上する。マルチフィラメント糸条の繊度は、２５０（２７８dtex）〜２０００（２２２２dtex）デニールの範囲が好ましい。建築養生メッシュ１類や大型シェードには１０００（１１１１dtex）〜２０００（２２２２dtex）デニールの糸条を用いた粗目織物、またはこれら糸条による粗目３本模紗織物が適している。２５０デニールの糸条の場合、粗目織物を構成する打ち込み密度は１０〜２２本／１インチ間隔、同様に５００デニールの糸条の場合、８〜１８本／１インチ間隔、１０００デニールの糸条の場合、６〜１４本／１インチ間隔、２０００デニールの糸条の場合、４〜１０本／１インチ間隔である。また建築養生メッシュ２類や窓用ロールスクリーンには２５０（２７８dtex）〜１０００（１１１１dtex）デニールの糸条を用いた平織粗目織物が適している。特にマルチフィラメント糸条は、撚りが掛けられるなどしてその断面形状が円形または楕円形の略円弧状の糸条が強度、引き裂き強度的に好ましい。
【００２４】
本発明の基布に使用する粗目織物は織布、編布の何れであってもよい。織布は、平織、綾織、繻子織、模紗織など公知の織布が挙げられるが、中でも平織織布が、得られるメッシュシートの経緯強度及び経緯伸張バランスが同等となり好ましい。織布は経糸条及び緯糸条で織製され、糸条間隙を均等において平行に配置した経糸、及び緯糸を含んで構成された空隙率６〜６１％の粗目織物（糸条打込本数８〜４０本／ｉｎｃｈ）であり、空隙部１個あたりの面積０．２５ｍｍ２〜１０ｍｍ２を有していれば、粗目織物の厚さや質量に特に制限はない。このような粗目織布全体に対して、熱可塑性樹脂を主体として近赤外線反射性物質を含有してなる組成物による含浸・被覆（熱処理を伴う）を施すことで、空隙部１個あたりの面積０．２５ｍｍ２〜１０ｍｍ２を有する（空隙率５〜６０％）メッシュシートを得ることができる。得られるメッシュシートの空隙部１個あたりの面積が０．２５ｍｍ２未満だと通気性と採光性を悪くすることがあり、また空隙部１個あたりの面積が１０ｍｍ２を越えると空隙部から飛翔性害虫が侵入することがある。本発明のメッシュシートは空隙部１個あたりの面積が特に１ｍｍ２〜５ｍｍ２を有し、空隙部の総和面積率である空隙率が１０〜４０％を満たすことが好ましい。空隙率は粗目織物の任意の単位面積領域に占める空隙部の総和面積率で、空隙部の総和面積は、単位面積領域に存在する糸条実体部の総和面積を求め、単位面積から差し引いた値で求められる。具体的には１インチ四方の粗目織物のデジタル画像をコンピューターに取り込み、糸条実体部と空隙部分との面積を画像計算する方法が挙げられる。また糸条の幅と、糸条の配置密度の設計から理論値として計算した値であってもよい。
【００２５】
遮熱性樹脂層には、遮熱性樹脂層の質量に対してピレスロイド系化合物包接体を０．３〜１０質量％、好ましくは０．５〜５質量％含む。本発明に用いるピレスロイド系化合包接体は、包接用化合物（ホスト）として、シクロデキストリン、ゼオライト、ハイドロタルサイト、層状ケイ酸塩、シリカから選ばれた１種以上と、これら包接用化合物に担持させるピレスロイド系化合物（ゲスト）とで構成される。本発明に用いるピレスロイド系化合物包接体はピレスロイド系化合物が包接用化合物内部に担持され、かつ経時的に徐放されるものである。ピレスロイド系化合物包接体の含有量が、遮熱性樹脂層の質量に対して０．３質量％未満だと飛翔性害虫の忌避効果が不十分となることがあり、また遮熱性樹脂層の質量に対して１０質量％を越えても飛翔性害虫の忌避効果の比例的効果が得られない。特に遮熱性樹脂層表面にピレスロイド系化合物包接体の使用量の一部が露出し、そのピレスロイド系化合物包接体個々の一部が外気と接触するような状態にあることがピレスロイド系化合物の放散のために好ましい。ピレスロイド系化合物は、合成ピレスロイドとしてペルメトリン（Ｃ２１Ｈ２０Ｃｌ２Ｏ３）、シペルメトリン、シフェノトリン（Ｃ２４Ｈ２５ＮＯ３）、ｄ−フェノトリン（Ｃ２３Ｈ２６Ｏ３）、レスメトリン（Ｃ２２Ｈ２５Ｏ３）、フラメトリン（Ｃ１８Ｈ２２Ｏ３）、アクリナトリン、プレレトリン、デカメスリン、シハロトリン、ｄ−レスメトリン、テフルトリン（Ｃ１７Ｈ１７ＣｌＦ７Ｏ２）、エンペントリン、フェンパレレート、エスフェンバレレート、エスビオトリン、フェンプロパトリン、エトフェンプロックス（ベクトロン：Ｃ２５Ｈ２８Ｏ３）、エムペントリン、テフラメトリン、テラレトリン、トランスフルスリン、トラロメトリン、デルタメトリン、シラフルオフェン、シフルトリン（Ｃ２２Ｈ１８Ｃｌ２ＦＮＯ３）、ビフェントリン（Ｃ２３Ｈ２２ＣｌＦ３Ｏ２）、ブラトリン（Ｃ１８Ｈ２１Ｃｌ２Ｏ４）、アレスリン、ｄ−アレスリン、ピレトリン、ｄ−テトラメスリン（フタルスリン：Ｃ１９Ｈ２５ＮＯ４）、トランスフルトリン、メトフルトリン（Ｃ１８Ｈ２０Ｆ４Ｏ３）、ジメフルトリン、プロフルトリン（Ｃ１７Ｈ１８Ｆ４Ｏ２）、シネリン、ジャスモリンから選ばれた１種以上の殺虫性有機化合物である。また天然ピレスロイドとして菊酸、ピレトリン、シネリン、ジャスモリンなどの殺虫性有機化合物であってもよい。
【００２６】
上記ピレスロイド系化合物は、シクロデキストリンに包接され、特にシクロデキストリンの円筒状分子構造の空洞部に包接されて担持されたピレスロイド系化合物包接体であることが好ましい。シクロデキストリンは、α−シクロデキストリン（ブドウ糖分子数６、分子量９７３、空洞内径０．４５〜０．５ｎｍ、空洞深さ０．７〜０．８ｎｍ）、β−シクロデキストン（ブドウ糖分子数７、分子量１１３５、空洞内径０．７〜０．８ｎｍ、空洞深さ０．７〜０．８ｎｍ）、γ−シクロデキストリン（ブドウ糖分子数８、分子量１２８７、空洞内径０．８５〜１．０ｎｍ、空洞深さ０．７〜０．８ｎｍ）、メチル−β−シクロデキストリン、ジメチル−β−シクロデキストリン、トリメチル−β−シクロデキストリン、カルボキシメチル−β−シクロデキストリン、２−ヒドロキシプロピル−β−シクロデキストリン、ヒドロキシエチル−β−シクロデキストリン、モノアセチル−β−シクロデキストリン、モノクロロトリアジノシクロデキストリンなどのシクロデキストリンに官能基を導入した変性物及びシクロデキストリンをグラフト担持する誘導体が挙げられ、これらは複数種を併用することもできる。これらシクロデキストリンの円筒状分子構造の内部に包接されるピレスロイド系化合物の状態は、ピレスロイド系化合物の分子構造全体、またはその一部がシクロデキストリンの円筒状分子構造の内部に取り込まれた状態である。
シクロデキストリンに寄生しようとする黴菌を長期間抑止する目的で防黴剤を含むことが好ましく、この防黴剤として、イミダゾール系化合物、チアゾール系化合物、Ｎ−ハロアルキルチオ系化合物、ピリチオン系化合物、ピリジン系化合物、イソチアゾリン系化合物、トリアジン系化合物、有機金属系化合物から選ばれた１種以上が挙げられる。  
【００２７】
また上記ピレスロイド系化合物は、ゼオライトやシリカなど、微細な空孔を有する無機化合物の微細空孔内に担持されたものであってもよい。ゼオライトは三次元骨格構造を有するアルミノシリケートであり、一般式としては、ＸＭ２／ｎＯ・Ａｌ２Ｏ３・ＹＳｉＯ２・ＺＨ２Ｏで表示される。このときＭはイオンを表し１価又は２価の金属イオンである。ｎは金属イオンの原子価である。Ｘは金属酸化物の係数、Ｙはシリカの係数、Ｚは結晶水の数を表す。ゼオライトの具体例としては、例えば、Ａ型ゼオライト、Ｘ型ゼオライト、Ｙ型ゼオライト、Ｔ型ゼオライト、高シリカゼオライト、ソーダライト、モルデナイト、アナルサイム、クリノプチロライト、チャバサイト、エリオナイトなどが挙げられる。これらの合成ゼオライトの平均粒径は０．１μｍ〜２．５μｍが好ましい。シリカはケイ酸ナトリウムと鉱酸及び塩類による湿式法で得られた非晶質含水シリカで、吸油量９０〜３６０ｃｍ３／１００ｇ（JIS-K5101準拠）の多孔質合成シリカで、空孔サイズは２５Å〜２５０Å、平均粒子径が１μｍ〜５μｍの無定形が好ましい。ゼオライト粒子及びシリカ粒子はシランカップリング剤により表面処理が施され表面に官能基を保持するものが好ましい。
【００２８】
シクロデキストリン、ゼオライト、及びシリカなどの包接用化合物の有する微細孔内にピレスロイド系化合物を包接する方法には、これら包接用化合物を溶解して含む溶液、または分散して含む懸濁溶液に、ピレスロイド系化合物を溶解または分散して含む溶媒を投じて攪拌混合することにより、ピレスロイド系化合物包接体の溶液または沈殿物を得ることができる。ここで包接とはピレスロイド系化合物の官能基の一部が、包接用化合物内部に取り込まれたものを包含する。得られたピレスロイド系化合物包接体の溶液から溶媒を除去してピレスロイド系化合物包接体を単離することができる。
【００２９】
また上記ピレスロイド系化合物は、ハイドロタルサイトや層状ケイ酸塩など層状の無機化合物の層間にインターカレートしたものであってもよい。層状ケイ酸塩としては、フッ素雲母、モンモリロナイト、スメクタイトが好ましく、サポナイト、ハイデライト、ノントライト、ヘクトライト、スティブンサイトなどのスメクタイト系、バーミキュライト、ハロサイトなどの粘土鉱物を代用または併用することもできる。フッ素雲母はNａ四珪素雲母を有機交換処理した平均粒子径１０〜３０μｍのフッ素四珪素雲母が使用できる。モンモリロナイトは、（Ａｌ２−ｙＭｇｙ）Ｓｉ４Ｏ１０（ＯＨ）２・（Ｍ＋Ｍ１/２２+）ｙｎＨ２Ｏ式で表される平均粒子径０．１〜２．０μｍの２八面体型含水層状珪酸塩鉱物が使用できる。（y＝０．２〜０．６、Ｍ＝交換性陽イオンNa, K, Ca, Mg, Hなど、ｎ＝層間水の量）、スメクタイトは、シリカ四面体(四配位)とアルミ八面体(六配位)が交互に層状となる構造であり、シリカ／アルミが２：１の比率のもので、これらの平均粒子径は０．１〜２．０μｍである。これら層状ケイ酸塩の陽イオン交換量は、１０〜３００ミリ当量／１００ｇのものが好ましい。またハイドロタルサイトは層状複水酸化物で、Ｍ２＋ｘＭ３＋ｙ(ＯＨ)２ｘ＋２ｙＡｙ／ｎ・ｚＨ２Ｏの一般式で表される不定比化合物であり好ましいハイドロタルサイトはＭｇ６Ａｌ２（ＯＨ）１６ＣＯ３・４Ｈ２Ｏの一般式である。
【００３０】
ピレスロイド系化合物をハイドロタルサイトや層状ケイ酸塩にインターカレートする方法は、ピレスロイド系化合物の溶液と層状粘土鉱物（またはハイドロタルサイト）を懸濁させる方法、層状粘土鉱物（またはハイドロタルサイト）にピレスロイド系化合物の蒸気を接触させる方法、層状粘土鉱物（またはハイドロタルサイト）の合成時の溶媒にピレスロイド系化合物を介在させる方法などがある。具体的には層状ケイ酸塩（またはハイドロタルサイト）を分散した溶剤に、ピレスロイド系化合物を分散した溶剤を、層状ケイ酸塩（またはハイドロタルサイト）中の陽イオンの１ｍｏｌ％〜１００ｍｏｌ％をピレスロイド系化合物の陽イオン部で置換しうる当量比で混合し、例えば第四アルキルアンモニウム化合物のような陽イオン界面活性剤を併用してのイオン交換により、層状ケイ酸塩（またはハイドロタルサイト）の層間にピレスロイド系化合物をインターカレーションさせることができる。特にインターカレーションを速やかにするために、予めピリジン系化合物などの有機アミン化合物で層状ケイ酸塩（またはハイドロタルサイト）を有機化処理して膨潤させることで意図的層間距離を広げておき、ピレスロイド系化合物を取り込み易くすることができる。
【００３１】
本発明のメッシュシートにおいて遮熱性樹脂層は、熱可塑性樹脂を主体とし、それに近赤外線反射性物質を含有してなる組成物による含浸被覆物で形成され、遮熱性樹脂層に対して１〜１０質量％の近赤外線反射性物質を含むものである。この近赤外線反射性物質として、１）粗粒子酸化チタン、２）干渉雲母粒子、３）金属複合酸化物顔料、から選ばれた１種以上であることが好ましい。１）粗粒子酸化チタンとしては、酸化ケイ素または酸化アルミニウムで薄膜被覆された粒子径０．６〜１．５μｍの酸化チタン粒子が例示できる。粒子径が０．１μｍ程度の顔料用の酸化チタンと異なり、このような粗粒子の酸化チタンは熱線反射特性が増大する。酸化ケイ素で薄膜被覆された酸化チタン粒子を用いることで、酸化チタン粒子が直接熱可塑性樹脂と接触することを防止するので、酸化チタンによる光触媒作用（遮熱性樹脂層の分解）の発現を防ぐことができる。酸化ケイ素の被覆率は、薄膜被覆粒子全体に対して３〜１２質量％、特に５〜８質量％が好ましい。２）干渉雲母粒子としては、雲母を酸化金属多層薄膜で被覆してなる、粒子径５〜５０μｍの粒子で、酸化金属多層薄膜が、酸化チタン、酸化ケイ素、酸化亜鉛、酸化鉄、酸化ジルコニウム、酸化アルミニウムなどの金属酸化物から選ばれた２種以上の金属酸化物による複数の積層構造を有するものが例示でき、これらは例えば、酸化チタン／酸化ケイ素、酸化チタン／酸化ケイ素／酸化チタン、酸化鉄／酸化ケイ素、酸化亜鉛／酸化ケイ素などの組み合わせであり、干渉雲母粒子全体に対する多層薄膜の被覆率は３０〜７０質量％である。
３）金属複合酸化物顔料としては、コバルト、クロム、マンガン、ビスマス、モリブデン、ニッケル、チタン、バナジウム、アンチモン、バリウム、アルミニウム、マグネシウム、亜鉛、鉄、銅、錫から選ばれた２〜４種の金属で構成されている金属複合酸化物が例示でき、特に具体的には、鉄−クロム複合酸化物、鉄−クロム−コバルト複合酸化物、鉄−クロム−コバルト−マンガン複合酸化物、銅−クロム複合酸化物、銅−マグネシウム複合酸化物、銅−クロム−マンガン複合酸化物、銅−ビスマス複合酸化物、マンガン−ビスマス複合酸化物から選ばれた１種以上の黒色系金属複合酸化物が例示できる。
【００３２】
また、本発明のメッシュシートにおいて遮熱性樹脂層が、内層／外層の２層構造を成し、内層には酸化ケイ素または酸化アルミニウムで薄膜被覆された粒子径０．６〜１．５μｍの酸化チタン粒子を１〜１０質量％含有し、かつ、外層には雲母を酸化金属多層薄膜で被覆してなる、粒子径５〜５０μｍの干渉雲母粒子を１〜１０質量％含有するもの（無着色の熱可塑性樹脂中に干渉雲母粒子が分散した状態）であってもよく、あるいは遮熱性樹脂層が、内層／外層の２層構造を成し、内層にはコバルト、クロム、マンガン、ビスマス、モリブデン、ニッケル、チタン、バナジウム、アンチモン、バリウム、アルミニウム、マグネシウム、亜鉛、鉄、銅、錫から選ばれた２〜４種の金属で構成されている金属複合酸化物顔料で、特に具体的に、鉄−クロム複合酸化物、鉄−クロム−コバルト複合酸化物、鉄−クロム−コバルト−マンガン複合酸化物、銅−クロム複合酸化物、銅−マグネシウム複合酸化物、銅−クロム−マンガン複合酸化物、銅−ビスマス複合酸化物、マンガン−ビスマス複合酸化物から選ばれた１種以上の黒色系金属複合酸化物を１〜１０質量％含有し、かつ、外層には雲母を酸化金属多層薄膜で被覆してなる、粒子径５〜５０μｍの干渉雲母粒子を１〜１０質量％含有するもの（無着色の熱可塑性樹脂中に干渉雲母粒子が分散した状態）であってもよい。このような２層構造とすることによって熱線を外層で第一反射させ、さらに内層で熱線を第二反射させるので、熱線反射特性をより増大させることができ好ましい。内層／外層の２層構造の場合、内層及び外層にピレスロイド系化合物包接体を含み、遮熱性樹脂層（内層／外層）に対してピレスロイド系化合物包接体を０．１〜１０質量％含むようにする。
【００３３】
また、本発明のメッシュシートにおいて遮熱性樹脂層には減臭効果を付与する目的で、遮熱性樹脂層の１〜１０質量％相当量の臭気吸着粒子をさらに含むことができる。臭気吸着粒子は公知の活性炭やゼオライト、金属フタロシアニン錯体（テトラカルボン酸）などが使用できるが、取り分け白炭粒子と電気鉱石粒子からなる質量比３：１〜１：３の混合物が好ましい。白炭粒子は多数の微細孔を有し、その微細孔に臭気分子を吸着する活性炭である。一方、電気鉱石粒子（トルマリン）は太陽光の紫外線及び熱線を受けて微弱電荷を発生することで臭気を吸着する機構、あるいはマイナスイオンで臭気分子をイオン中和すると同時に、この微弱電流が白炭粒子の吸着効果を繰り返し再生させる。従って白炭粒子／電気鉱石粒子の特定比による組み合わせを有し、これに太陽光を浴びせ続ける限り、本発明のメッシュシートの減臭効果は吸着飽和状態に陥ること無く、吸着効果が再生されるので安定的して減臭効果が継続される。遮熱性樹脂層の質量に対する臭気吸着粒子の含有量が３質量％未満だと十分な減臭効果を得ることができないことがある。また白炭粒子と電気鉱石粒子との質量比３：１〜１：３のバランスを外れると太陽光に晒した時の減臭効果の再生持続性が良好に発現されないことがある。
【００３４】
白炭粒子とは、ウバメガシ、アオガシ、ナラなどを原料として１０００〜１３００℃で炭化させ、あるいは竹（孟宗竹）を８００〜１０００℃で炭化させ、これらの赤熱状態に素灰を掛け急冷して出来た光沢のある硬質黒炭を、粒子径０．１μｍ〜３０μｍに粉砕した活性炭粒子である。実質白炭粒子は黒色であるが、素灰を掛けた外観が白であることから、素灰を掛けない炭と区別して「白炭（しろずみ）」という。白炭の例として備長炭、ナラ白炭、カシ白炭、白竹炭が挙げられる。電気鉱石粒子とは、鉄電気石：ＮａＦｅ３Ａｌ６（ＢＯ３）３Ｓｉ６Ｏ１８（ＯＨ）４、苦土電気石：ＮａＭｇ３Ａｌ６（ＢＯ３）３Ｓｉ６Ｏ１８（ＯＨ）４、リシア電気石：Ｎａ（Ｌｉ，Ａｌ）３Ａｌ６（ＢＯ３）３Ｓｉ６Ｏ１８（ＯＨ）４、オーレン電気石：Ｎａ１−ｘＡｌ３Ａｌ６（ＢＯ３）３Ｓｉ６Ｏ１８（Ｏ，ＯＨ）４、鉄灰電気石：ＣａＦｅ３（Ａｌ５Ｍｇ）（ＢＯ３）３Ｓｉ６Ｏ１８（ＯＨ，Ｆ）４、灰電気石：ＣａＭｇ３（Ａｌ５Ｍｇ）（ＢＯ３）３Ｓｉ６Ｏ１８（ＯＨ，Ｆ）４、フォイト電気石：Ｆｅ２ＡｌＡｌ６（ＢＯ３）３Ｓｉ６Ｏ１８（ＯＨ，Ｆ）４、苦土フォイト電気石：Ｍｇ２ＡｌＡｌ６（ＢＯ３）３Ｓｉ６Ｏ１８（ＯＨ，Ｆ）４などのトルマリン鉱石類であり、これらの粒子径は０．１μｍ〜１０μｍである。
【００３５】
遮熱性樹脂層の厚さは０．０１〜０．５ｍｍ、特に０．１〜０．３５ｍｍが好ましい。本発明において、粗目織物に遮熱性樹脂層を設けたメッシュシートは、粗目織物に対して液状の熱可塑性樹脂によるディッピングやコーティングによる含浸被覆によって形成される。液状の熱可塑性樹脂としては、エマルジョン樹脂、デイスパージョン樹脂などの水分散形態、熱可塑性樹脂を有機溶媒中に可溶化した塗料形態、及び塩化ビニル樹脂ペーストゾルなどの使用が好ましい。このようにして得られたメッシュシートは空隙部１個あたりの面積０．２５ｍｍ２〜１０ｍｍ２を有する（空隙率５〜６０％）メッシュシートを得ることができる。得られるメッシュシートの空隙部１個あたりの面積が０．２５ｍｍ２未満だと通気性と採光性を悪くすることがあり、また空隙部１個あたりの面積が１０ｍｍ２を越えると空隙部から飛翔性害虫が侵入することがある。本発明のメッシュシートは空隙部１個あたりの面積が特に１ｍｍ２〜５ｍｍ２を有し、空隙部の総和面積率である空隙率が１０〜４０％を満たすことが好ましい。特に遮熱性樹脂層の表面に、微粒子シリカ（特にコロイダルシリカ）、光触媒性物質（特に二酸化チタン）、有機シリケート化合物（メチル、またはエチルシリケートの加水分解縮合物）から選ばれた１種以上による薄膜を形成することによって汚れ防止性に優れたメッシュシートを得ることができる。
【００３６】
本発明によるメッシュシートの使用は、１）ビルやマンションなどの建築工事・修繕工事の現場に張囲して用いる養生メッシュで、そのサイズが、幅６０〜２００ｃｍ、長さ３００〜６００ｃｍの規格であり、その周縁に肉厚補強された幅３〜６ｃｍの周縁帯を有し、かつ、この周縁帯中央部に２０〜４０ｃｍの等間隔（例えば３０ｃｍ）でハトメを有するものである。周縁帯はメッシュシートを幅３〜６ｃｍで折り返し、その間に幅３〜６ｃｍの帯状の、ターポリン（ポリエステル繊維織物の両面に塩化ビニル樹脂フィルムを積層）、テープヤーン熱融着クロス（芯鞘テープヤーン）、テープヤーンクロス積層体（テープヤーンクロスの片面以上にポリエチレンフィルムなどを熱ラミネート）の何れかと、ハトメの係止ロープとを挟み込み、ミシン縫製または高周波溶着により袋綴じを行って形成される。ハトメはメッシュシート同士の連結に使用する、結束バンドまたは結束ロープの通し穴として機能し、ハトメの材質は真鍮製、または樹脂製の何れであってもよい。
【００３７】
本発明によるメッシュシートの使用は、２）家屋やマンションのバルコニーやベランダに取付して採光日除として用いるメッシュシェードで、窓サッシ部を庇覆いするようにして角度４０〜９０°で固定して使用される。使用形態は、専用フックやロープの固定装備により一夏常設するタイプ、巻取式シェードの形態で日照時間や日照の強弱に合わせて、メッシュシートを引き出し手摺フレームなどにフック固定したり、フック固定を外して巻取収納したりするタイプの何れであってもよい。メッシュシェードの設置は窓サッシフレームを基礎固定（フック式またはロープ式）とし、伸長方向先端部をベランダの手摺や物干し台などのフレームにデッキ固定（フック式またはロープ式）する。メッシュシェードは幅方向１ｍ〜２．５ｍ×長手方向１．５ｍ〜２．５ｍ程度のサイズがマンションのベランダ設置に適し、特に幅方向２ｍ前後×長手方向２ｍ前後のサイズが取り扱い性に優れ好ましい。メッシュシェード周側部には折り畳み縫製、芯補強縫製、熱可塑性樹脂シート、プラスチックフレームなどによる縁取補強加工が施され、これら縁取補強加工部分に装着フックやデッキ固定金具、ロープ固定のためのハトメ穴が設けられていることが好ましい。
【００３８】
本発明によるメッシュシートの使用は、３）公共施設、大型商業施設、オフィス、ホテルなどの宿泊施設、などの室内窓用日除スクリーンとして用いるメッシュシェードで、窓サッシ部全面を覆うことができる状態で、室内側もしくは室外側の窓サッシ上部に固定して使用され、巻取式のロールスクリーン（幅方向０．５ｍ〜１．５ｍ×長手方向０．５ｍ〜１．５ｍ程度）、またはタテ型スラット（幅方向５ｃｍ〜１５ｃｍ×長手方向０．５ｍ〜１．５ｍ程度）の開閉式ブラインド、ヨコ型スラット（幅方向０．５ｍ〜１．５ｍ×長手方向５ｃｍ〜１５ｃｍ程度）の開閉式ブラインドの何れであってもよい。ロールスクリーンやスラット周側部にはミシン縫製、樹脂加工などによるほつれ防止加工が施されていることが好ましい。
【００３９】
本発明のメッシュシート（１）について図１〜３により説明する。図１はメッシュシート（１）の断面の一例を示す図で、粗目織物（２）を基布として含み、その表裏全面を被覆する遮熱性樹脂層（３）とで構成され、遮熱性樹脂層（３）に、近赤外線反射性物質（４）及びピレスロイド系化合物包接体（５）を含むものである。図２はメッシュシート（１）の断面の一例を示す図で、粗目織物（２）を基布として含み、その表裏全面を被覆する熱可塑性樹脂層（３）とで構成され、この熱可塑性樹脂層（３）が２層構造（内層：３−１）及び（外層：３−２）を有し、内層（３−１）に近赤外線反射性物質（４）として粗粒子酸化チタン（４−１）及びピレスロイド系化合物包接体（５）を含み、外層（３−２）に近赤外線反射性物質（４）として干渉雲母粒子（４−２）及びピレスロイド系化合物包接体（５）を含むものである。図３はメッシュシート（１）の断面の一例を示す図で、粗目織物（２）を基布として含み、その表裏全面を被覆する熱可塑性樹脂層（３）とで構成され、この熱可塑性樹脂層（３）が２層構造（内層：３−１）及び（外層：３−２）を有し、内層（３−１）に近赤外線反射性物質（４）として金属複合酸化物顔料（４−３）及びピレスロイド系化合物包接体（５）を含み、外層（３−２）に近赤外線反射性物質（４）として干渉雲母粒子（４−２）及びピレスロイド系化合物包接体（５）を含むものである。
【実施例】
【００４０】
以下、本発明について実施例を挙げて具体的に説明するが、本発明はこれらに限定されるものではない。下記実施例及び比較例において、試験シートによる飛翔性害虫の忌避効果は下記の試験方法により測定し、評価した。
１）飛翔性害虫の忌避効果（ＫＴ５０）
試験１
６ｃｍ×６ｃｍの正方形のシート片を直径８．５ｃｍのガラスシャーレ内に敷き、蓋を被せた状態で２５℃、太陽光直射の環境に３０分間馴染ませた。このシャーレ内にユスリカ（揺蚊）の成虫１０匹を放ち、この時点からノックダウンしたユスリ蚊の数の計測を開始し、ユスリカのノックダウン数が半数の５匹目となった時間（秒）を「ＫＴ５０値」として求め、この値が小さいほど防虫効果＝忌避効果が高いものと判断した。
※ＫＴ５０＝Median knock-down time（５０％の供試虫が抑転（生死に拘らず起き上がれなくなる）に要する時間。）
試験２
上記試験１後のシート片を７月〜９月の３ヶ月間室内に放置した。このシート片を用いて再度試験１と同じ試験を行い、ユスリカに対する忌避効果「ＫＴ５０値」を求め、この値が小さいほど防虫効果＝忌避効果が高いものと判断した。
試験３
上記試験１後のシート片を７月〜９月の３ヶ月間屋外に放置した。このシート片を用いて再度試験１と同じ試験を行い、ユスリカに対する忌避効果「ＫＴ５０値」を求め、この値が小さいほど防虫効果＝忌避効果が高いものと判断した。
２）遮熱効果
幅１００ｃｍ×（奥の高さ１０３．５ｃｍ・正面高さ３．５ｃｍ）×奥ゆき１００ｃｍの立体（４５°の傾斜面を有する）の骨組みをアルミ製Ｌ型アングル（幅３５ｍｍ）で組み立て、立体骨組の底面を除く全面にメッシュシェードを貼付固定し試験箱体を作製した。この試験箱体を正午〜１３時の太陽光が直射された環境（埼玉県草加市８月：晴天：気温３０〜３１℃）での試験箱体内部温度を温度センサー（試験箱体内部中心に温度センサーを２５ｃｍ高さで宙吊り固定）で測定した。
３）減臭性能
容積５ＬのTedlar（登録商標）バッグに１０ｃｍ×１０ｃｍサイズの試験シートを入れ、濃度１０ｐｐｍに調整した対象ガスを３Ｌ注入し、０．５時間後と１時間後のガス濃度を検知管で測定した。
ａ）アンモニア
ｂ）ホルムアルデヒド
ｃ）トルエン
また、１）の試験シート（１時間経過）を８月晴天(気温３０〜３２℃)の屋外に、直射日光の当たる環境に２時間静置（片面１時間照射）したものを再度ガスバッグ試験に供し、これを３日間に渡り３回繰り返した。
【００４１】
［実施例１］
１）ポリエステルのマルチフィラメント糸条７５０ｄ（８３３dtex）／３本模紗を経緯糸条として、経糸条８本／インチ、緯糸条８本／インチの打ち込みで製織した粗目模紗織物（質量１７５ｇ／ｍ２：空隙率２５％：空隙部面積１．０ｍｍ２）を基布に用いた。〈基布１〉
２）次に基布１を被覆する遮熱性樹脂層形成用に下記配合１の軟質ポリ塩化ビニル樹脂ゾルを配合調整した。           
＜配合１；遮熱性樹脂層形成用軟質ポリ塩化ビニル樹脂ゾル組成＞
ポリ塩化ビニル樹脂                                              １００質量部
ＤＯＰ（可塑剤）                                                  ６５質量部
エポキシ化大豆油                                                    ２質量部
Ｂａ−Ｚｎ系複合安定剤                                          １．５質量部
炭酸カルシウム（充填材）                                          １５質量部
三酸化アンチモン（難燃剤）                                        １０質量部
ベンゾトリアゾール系紫外線吸収剤                                ０．３質量部
酸化チタン（酸化ケイ素被覆率８％：粒子径１．１μｍ：熱線反射性）    ８質量部
２-(４-チアゾリル)-ベンズイミダゾール（防黴剤)                  ０．２質量部
白竹炭（臭気吸着粒子：粒子径１〜５μｍ）                          １０質量部
＊孟宗竹を８００〜１０００℃で炭化させ、赤熱状態に素灰を掛け急冷して出来た炭
鉄電気石(臭気吸着粒子：粒子径１〜５μｍ)                            ５質量部
＊白竹炭：鉄電気石＝２：１
ピレスロイド系化合物包接体※                                        ６質量部
<※ピレスロイド系化合物包接体の調製>
水１０００質量部にβ−シクロデキストリン１０質量部を溶解し、この水溶液にペルメトリン２．５質量部／メタノール１００質量部からなる溶液を加え２４時間攪拌し、約１１ｇのペルメトリン包接シクロデキストリン化合物を得た。（シクロデキストリン：ピレスロイド系化合物＝４：１）
【化１】
2015063494.tif 000003
ペルメトリン
３）基布１を上記［配合１］の軟質塩化ビニル樹脂ペーストゾル浴中に浸漬し、基布１にペースト塩化ビニル樹脂組成物を含浸被覆させ、これを引き上げると同時に１対のゴムロールで圧搾した後、１８０℃の熱風乾燥炉内で２分間熱処理を行い、ペースト塩化ビニル樹脂組成物をゲル化させて基布１の表裏全面に遮熱性樹脂層を形成し質量４２５ｇ／ｍ２：空隙率２３％：空隙部面積０．９ｍｍ２のメッシュシートを得た。遮熱性樹脂層の質量は２５０ｇ/ｍ２であった。
【００４２】
［実施例２］
実施例１の［配合１］を下記［配合２］に変更した以外は実施例１と同様にして質量４２５ｇ／ｍ２：空隙率２３％：空隙部面積０．９ｍｍ２のメッシュシートを得た。遮熱性樹脂層の質量は２５０ｇ/ｍ２であった。
＜配合２；遮熱性樹脂層形成用軟質ポリ塩化ビニル樹脂ゾル組成＞
＊［配合１］と同じ組成物、但し［配合１］のピレスロイド系化合物包接体６質量部のみを下記［配合２］用ピレスロイド系化合物包接体６質量部に変更した。
<配合２用ピレスロイド系化合物包接体>
メチルエチルケトン１００質量部に粒子径1μｍのＡ型合成ゼオライト１０質量部を分散し、この分散溶液にフラメトリン２．５質量部／トルエン１００質量部からなる溶液を加え２４時間攪拌し、約１１ｇのフラメトリン包接ゼオライト化合物を得た。（ゼオライト：ピレスロイド系化合物＝４：１）
【化２】
2015063494.tif 000004
フラメトリン
【００４３】
［実施例３］
実施例１の［配合１］を下記［配合３］に変更した以外は実施例１と同様にして質量４２５ｇ／ｍ２：空隙率２３％：空隙部面積０．９ｍｍ２のメッシュシートを得た。遮熱性樹脂層の質量は２５０ｇ/ｍ２であった。
＜配合３；遮熱性樹脂層形成用軟質ポリ塩化ビニル樹脂ゾル組成＞
＊［配合１］と同じ組成物、但し［配合１］のピレスロイド系化合物包接体６質量部のみを下記［配合３］用ピレスロイド系化合物包接体６質量部に変更した。
<配合３用ピレスロイド系化合物包接体>
レスメトリン２．５質量部とエタノール１００質量部を入れ、陽イオン界面活性剤として塩化（メタクリロイルエチル）トリメチルアンモニウム２．５質量部を加え５分間室温攪拌し溶液Ａとした。別に水５００質量部、粒子径１μｍの層状ケイ酸塩（モンモリロナイト）１０質量部を加え室温で１０分間攪拌し分散液Ｂとした。分散液Ｂに溶液Ａを加えて混合し、室温で１５時間攪拌し、沈殿物を遠心分離し、これを水洗い精製した後、乾燥させて約１１ｇのレスメトリン包接層状ケイ酸塩化合物を得た。（モンモリロナイト：ピレスロイド系化合物＝４：１）
【化３】
2015063494.tif 000005
レスメトリン
【００４４】
［実施例４］
実施例１の［配合１］を下記［配合４］に変更した以外は実施例１と同様にして質量４２５ｇ／ｍ２：空隙率２３％：空隙部面積０．９ｍｍ２のメッシュシートを得た。遮熱性樹脂層の質量は２５０ｇ/ｍ２であった。
＜配合４；遮熱性樹脂層形成用軟質ポリ塩化ビニル樹脂ゾル組成＞
＊［配合１］と同じ組成物、但し［配合１］のピレスロイド系化合物包接体６質量部のみを下記［配合４］用ピレスロイド系化合物包接体６質量部に変更した。
<配合４用ピレスロイド系化合物包接体>
エトフェンプロックス２．５質量部とエタノール１００質量部を入れ、陽イオン界面活性剤として塩化（メタクリロイルエチル）トリメチルアンモニウム２．５質量部を加え５分間室温攪拌し溶液Ａとした。別に水５００質量部、粒子径１μｍのハイドロタルサイト１０質量部を加え室温で１０分間攪拌し分散液Ｂとした。分散液Ｂに溶液Ａを加えて混合し、室温で１５時間攪拌し、沈殿物を遠心分離し、これを水洗い精製した後、乾燥させて約１１ｇのエトフェンプロックス包接ハイドロタルサイトを得た。（ハイドロタルサイト：ピレスロイド系化合物＝４：１）
【化４】
2015063494.tif 000006
エトフェンプロックス
【００４５】
［実施例５］
実施例１で用いた基布１を下記基布２に変更した以外は実施例１と同様にして、配合１による遮熱性樹脂層を設け、質量２１８ｇ／ｍ２：空隙率４４％：空隙部面積３，８ｍｍ２のメッシュシートを得た。遮熱性樹脂層の質量は１２８ｇ/ｍ２であった。
〈基布２〉
ポリエステルのマルチフィラメント糸条７５０ｄ（８３３dtex）／３本模紗を経緯糸条として、経糸条４本／インチ、緯糸条４本／インチの打ち込みで製織した粗目模紗織物（質量９０ｇ／ｍ２：空隙率４６％：空隙部面積４ｍｍ２）を基布に用いた。
【００４６】
［実施例６］
実施例１で用いた基布１を下記基布３に変更した以外は実施例１と同様にして、配合１による遮熱性樹脂層を設け、質量３７８ｇ／ｍ２：空隙率３２％：空隙部面積２．２ｍｍ２のメッシュシートを得た。遮熱性樹脂層の質量は２１６ｇ/ｍ２であった。
〈基布３〉
ポリエステルのマルチフィラメント糸条１０００ｄ（１１１１dtex）を経緯糸条として、経糸条１０本／インチ、緯糸条１０本／インチの打ち込みで製織した粗目平織物（質量１６２ｇ／ｍ２：空隙率３４％：空隙部面積２．３ｍｍ２）を基布に用いた。
【００４７】
［実施例７］
実施例１で用いた基布１を下記基布４に変更した以外は実施例１と同様にして、配合１による遮熱性樹脂層を設け、質量１３０ｇ／ｍ２：空隙率２６％：空隙部面積０．２５ｍｍ２のメッシュシートを得た。遮熱性樹脂層の質量は６４ｇ/ｍ２であった。
〈基布４〉
ポリエステルのマルチフィラメント糸条２５０ｄ（２７８dtex）を経緯糸条として、経糸条２６本／インチ、緯糸条２８本／インチの打ち込みで製織した粗目平織物（質量６６ｇ／ｍ２：空隙率２７％：空隙部面積０．３ｍｍ２）を基布に用いた。
【００４８】
［実施例８］
実施例１で用いた基布１を下記基布５に変更した以外は実施例１と同様にして、配合１による遮熱性樹脂層を設け、質量１６０ｇ／ｍ２：空隙率５８％：空隙部面積９．０ｍｍ２のメッシュシートを得た。遮熱性樹脂層の質量は８３ｇ/ｍ２であった。
〈基布５〉
ポリエステルのマルチフィラメント糸条２５０ｄ（２７８dtex）／３本模紗を経緯糸条として、経糸条７本／インチ、緯糸条７本／インチの打ち込みで製織した粗目平織物（質量７７ｇ／ｍ２：空隙率６０％：空隙部面積１０ｍｍ２）を基布に用いた。
【００４９】
［実施例９］
実施例１の遮熱性樹脂層を内層［配合１］／外層［配合５］の２層構造に変更した以外は実施例１と同様にして、質量４５５ｇ／ｍ２：空隙率２２％：空隙部面積０．８７ｍｍ２のメッシュシートを得た。
１）遮熱性樹脂層（内層）
基布１を前記［配合１］の軟質塩化ビニル樹脂ペーストゾル浴中に浸漬し、基布１にペースト塩化ビニル樹脂組成物を含浸被覆させ、これを引き上げると同時に１対のゴムロールで圧搾した後、１８０℃の熱風乾燥炉内で２分間熱処理を行い、ペースト塩化ビニル樹脂組成物をゲル化させて基布１の表裏全面に遮熱性樹脂層を形成し質量３８５ｇ／ｍ２：空隙率２３％：空隙部面積０．９３ｍｍ２のメッシュシート中間体を得た。遮熱性樹脂層（内層）の質量は２１０ｇ/ｍ２であった。
２）次にメッシュシート中間体を被覆する遮熱性樹脂層（外層）形成用に下記［配合５］の軟質ポリ塩化ビニル樹脂ゾルを配合調整した。           
＜配合５；遮熱性樹脂層形成用軟質ポリ塩化ビニル樹脂ゾル組成＞
ポリ塩化ビニル樹脂                                              １００質量部
ＤＯＰ（可塑剤）                                                  ４５質量部
芳香族リン酸エステル（難燃可塑剤）                                ２０質量部
エポキシ化大豆油                                                    ２質量部
Ｂａ−Ｚｎ系複合安定剤                                          １．５質量部
ベンゾトリアゾール系紫外線吸収剤                                ０．３質量部
干渉雲母粒子（熱線反射性）
（酸化チタン／酸化ケイ素／酸化チタン被覆率２５％：粒子径８μｍ）    ４質量部
＊観察角度によりブルーとイエローのパールメタリック干渉を発現する
２-(４-チアゾリル)-ベンズイミダゾール（防黴剤)                  ０．２質量部
白竹炭（臭気吸着粒子：粒子径１〜５μｍ）                          １０質量部
＊孟宗竹を８００〜１０００℃で炭化させ、赤熱状態に素灰を掛け急冷して出来た炭
鉄電気石(臭気吸着粒子：粒子径１〜５μｍ)                            ５質量部
＊白竹炭：鉄電気石＝２：１
ピレスロイド系化合物包接体※                                        ６質量部
<※ピレスロイド系化合物包接体の調製>
水１０００質量部にβ−シクロデキストリン１０質量部を溶解し、この水溶液にペルメトリン２．５質量部／メタノール１００質量部からなる溶液を加え２４時間攪拌し、約１１ｇのペルメトリン包接シクロデキストリン化合物を得た。（シクロデキストリン：ピレスロイド系化合物＝４：１）
３）遮熱性樹脂層（外層）
メッシュシート中間体を［配合５］の軟質塩化ビニル樹脂ペーストゾル浴中に浸漬し、メッシュシート中間体に［配合５］を被覆させ、これを引き上げると同時に１対のゴムロールで圧搾した後、１８０℃の熱風乾燥炉内で２分間熱処理を行い、［配合５］をゲル化させてメッシュシート中間体の表裏全面に遮熱性樹脂層（外層）を形成し、質量４５５ｇ／ｍ２：空隙率２２％：空隙部面積０．８７ｍｍ２の白色の遮熱性樹脂層（内層）上に観察角度によりブルーとイエローの淡いパールメタリック干渉を発現する遮熱性樹脂層（外層）が形成されたメッシュシートを得た。遮熱性樹脂層（外層）の質量は７０ｇ/ｍ２であった。
【００５０】
［実施例１０］
実施例９の遮熱性樹脂層である内層［配合１］／外層［配合５］の２層構造を、内層［配合６］／外層［配合５］に変更した以外は実施例９と同様にして、質量４５５ｇ／ｍ２：空隙率２２％：空隙部面積０．８７ｍｍ２の黒色の遮熱性樹脂層（内層）上に観察角度によりブルーとイエローの鮮烈なパールメタリック干渉を発現する遮熱性樹脂層（外層）が形成されたメッシュシートを得た。遮熱性樹脂層（外層）の質量は７０ｇ/ｍ２であった。
＜配合６；遮熱性樹脂層形成用軟質ポリ塩化ビニル樹脂ゾル組成＞
ポリ塩化ビニル樹脂                                              １００質量部
ＤＯＰ（可塑剤）                                                  ６５質量部
エポキシ化大豆油                                                    ２質量部
Ｂａ−Ｚｎ系複合安定剤                                          １．５質量部
炭酸カルシウム（充填材）                                          １５質量部
三酸化アンチモン（難燃剤）                                        １０質量部
ベンゾトリアゾール系紫外線吸収剤                                ０．３質量部
鉄−クロム−コバルト複合酸化物（近赤外線反射性：黒色系）            ５質量部
２-(４-チアゾリル)-ベンズイミダゾール（防黴剤)                  ０．２質量部
白竹炭（臭気吸着粒子：粒子径１〜５μｍ）                          １０質量部
＊孟宗竹を８００〜１０００℃で炭化させ、赤熱状態に素灰を掛け急冷して出来た炭
鉄電気石(臭気吸着粒子：粒子径１〜５μｍ)                            ５質量部
＊白竹炭：鉄電気石＝２：１
ピレスロイド系化合物包接体※                                        ６質量部
<※ピレスロイド系化合物包接体の調製>
水１０００質量部にβ−シクロデキストリン１０質量部を溶解し、この水溶液にペルメトリン２．５質量部／メタノール１００質量部からなる溶液を加え２４時間攪拌し、約１１ｇのペルメトリン包接シクロデキストリン化合物を得た。（シクロデキストリン：ピレスロイド系化合物＝４：１）
【００５１】
【表１】
2015063494.tif 000007
【００５２】
【表２】
2015063494.tif 000008
【００５３】
【表３】
2015063494.tif 000009
【００５４】
実施例１〜１０で得たメッシュシートは何れもユスリカの忌避効果を有するもので、その６ヶ月後の忌避効果（屋内外）にも優れていた。この効果は本発明において用いる「ピレスロイド系化合物包接体」によるもので、ユスリカなどの飛翔性害虫の忌避効果に有効であるピレスロイド系化合物をシクロデキストリン（実施例１、５〜１０）、ゼオライト（実施例２）、層状ケイ酸塩としてモンモリロナイト（実施例３）、ハイドロタルサイト（実施例４）などの包接体化合物が包接することで、これらの包接体化合物から少なくとも３ヶ月（７〜９月）間安定して徐放される効果が認められた。また実施例１〜１０で得たメッシュシートは遮熱効果に優れ、その遮熱効果によりメッシュシート本体の過度の昇温を抑制することで飛翔性害虫に忌避効果のある薬効成分の揮発ロスを抑止し、それによって飛翔性害虫の忌避効果を長期間安定持続可能としたことで、本発明における遮熱効果と飛翔性害虫の忌避効果との共存関係の重要性が明らかとなった。また飛翔性害虫の忌避効果の長期安定効果の実体は、実施例１〜１０のメッシュシートの全てにおいて、その表面に「ピレスロイド系化合物包接体」が多数露出していることにあることを５００倍率の光学顕微鏡で確認した。また、実施例１〜１０で得たメッシュシートは何れも採光性と通気性を有し、しかも遮熱効果を有し、さらに消臭効果も具備するものであることが認められた。
【００５５】
［比較例１］
実施例１のメッシュシートの遮熱性樹脂層から「ピレスロイド系化合物包接体６質量部」を省略した以外は実施例１と同様として質量４２５ｇ／ｍ２：空隙率２３％：空隙部面積０．９ｍｍ２のメッシュシートを得た。
【００５６】
［比較例２］
実施例１のメッシュシートの遮熱性樹脂層から「ピレスロイド系化合物包接体６質量部」を省略し、新たにペルメトリン１．０質量部を配合した以外は実施例１と同様として質量４２５ｇ／ｍ２：空隙率２３％：空隙部面積０．９ｍｍ２のメッシュシートを得た。※ペルメトリンの有効量を同一に設定
【００５７】
［比較例３］
実施例１のメッシュシートの基布１を下記基布６に変更した以外は実施例１と同様にして、配合１による遮熱性樹脂層を設け、質量５３３ｇ／ｍ２：空隙率２％：空隙部面積０，０４ｍｍ２のメッシュシートを得た。
〈基布６〉
ポリエステルのマルチフィラメント糸条７５０ｄ（８３３dtex）／３本模紗を経緯糸条として、経糸条１３本／インチ、緯糸条１３本／インチの打ち込みで製織した粗目模紗織物（質量２８１ｇ／ｍ２：空隙率４％：空隙部面積０．０６ｍｍ２）を基布に用いた。
【００５８】
［比較例４］
実施例１のメッシュシートの基布１を下記基布７に変更した以外は実施例１と同様にして、配合１による遮熱性樹脂層を設け、質量１０３ｇ／ｍ２：空隙率７１％：空隙部面積２４ｍｍ２のメッシュシートを得た。
〈基布７〉
ポリエステルのマルチフィラメント糸条７５０ｄ（８３３dtex）／３本模紗を経緯糸条として、経糸条３本／インチ、緯糸条３本／インチの打ち込みで製織した粗目模紗織物（質量６０ｇ／ｍ２：空隙率７２％：空隙部面積２５ｍｍ２）を基布に用いた。
【００５９】
【表４】
2015063494.tif 000010
【００６０】
比較例１のメッシュシートはユスリカの忌避効果が欠如し、比較例２のメッシュシートは製造直後ではユスリカの忌避効果を有しＫＴ５０値に優れていたが、夏季の屋内外に晒した３ヶ月後にはその効果が消失していた。比較例３のメッシュシートは製造直後及び屋内外に晒した３ヶ月後においてもユスリカの忌避効果を保持するものであったが、採光性と通気性に乏しく、建築養生メッシュ、ベランダの日除メッシュ、室内窓用日除スクリーンなどの用途に夏季の熱気が篭るなど実使用に不適切なのもであった。比較例４のメッシュシートは空隙部の面積が大き過ぎるため遮熱効果が欠如し、またピレスロイド系化合物包接体を含有するメッシュシート実体部が実質的に少ないことで、ユスリカの忌避効果を十分に得ることができず、しかも空隙部からユスリカが通り抜けるなど、ユスリカの侵入対策に不適切なものであった。
【産業上の利用可能性】
【００６１】
本発明により得られるメッシュシートは、特に蚊や蛾などの飛翔性害虫の忌避効果を有し、夏季の遮熱効果に優れ、その遮熱効果によりメッシュシート本体の過度の昇温を抑制することで飛翔性害虫に忌避効果のある薬効成分の揮発ロスを抑止し、それによって飛翔性害虫の忌避効果を長期間（少なくとも夏季の３ヶ月間）安定持続可能とし、さらに遮熱効果により室内温度の上昇を１〜３℃程度下げることで、エアコン電力の節減に寄与し、さらには使用環境に漂う不快臭気の軽減にも有効なので、１）ビルやマンションなどの建築工事・修繕工事の現場に張囲して用いる養生メッシュ、２）家屋やマンションのバルコニーやベランダに取付して採光日除として用いるメッシュシート、３）公共施設、大型商業施設、オフィス、ホテルなどの宿泊施設、などの室内窓用日除スクリーンとして用いるメッシュシートなどに適している。本発明のメッシュシートはアカイエカ、コガタアカイエカなどのイエカ類；ネッタイシマカ、ヒトスジシマカなどのヤブカ類；シナハマダラカなどのハマダラカ類；ユスリカ類；イエバエ、オオイエバエ、ヒメイエバエなどのイエバエ類；クロバエ類；ニクバエ類；ショウジョウバエ類；チョウバエ類；ノミバエ類；アブ類；ブユ類；サシバエ類；ヌカカ類などの飛翔性害虫の飛来防止に有効である。本発明のメッシュシートは長期（６ヶ月以上）使用で飛翔性害虫の忌避効果が減衰したとしても、通常のメッシュシートの物理的性能は保持するので建築養生メッシュ、ベランダの採光日除、室内窓用日除スクリーンなどの用途のまま使用継続することに何ら支障を有さない。
【符号の説明】
【００６２】
１：メッシュシート
１−１：空隙部
２：粗目織物（基布）
３：遮熱性樹脂層
３−１：内層
３−２：外層
４：近赤外線反射性物質
４−１：粗粒子酸化チタン
４−２：干渉雲母粒子
４−３：金属複合酸化物顔料
５：ピレスロイド系化合物包接体
５−１：ピレスロイド系化合物（ゲスト）
５−２：包接用化合物（ホスト）
【図１】
2015063494.tif 000011
【図２】
2015063494.tif 000012
【図３】
2015063494.tif 000013